РАСТВОРИМАЯ В ВОДЕ ПОРОШКООБРАЗНАЯ ПОЛИМЕРНАЯ КОМПОЗИЦИЯ, ОБЛАДАЮЩАЯ УЛУЧШЕННЫМИ ХАРАКТЕРИСТИКАМИ ДИСПЕРГИРУЕМОСТИ

1. Стабильная при хранении композиция простого эфира целлюлозы, которая диспергируется в воде без образования комков, включающая
a) сшитый простой эфир целлюлозы, сшитый сшивающим реагентом, содержащим первый реакционноспособный фрагмент и второй реакционноспособный фрагмент, указанным первым реакционноспособным фрагментом является альдегид; и
b) твердую растворимую в воде кислоту, эффективную для придания указанному простому эфиру целлюлозы, сшитому указанным сшивающим реагентом, стабильности растворения при температуре, равной 60°С, в течение не менее 3 дней.
2. Композиция по п.1, в которой указанный простой эфир целлюлозы выбран из группы, включающей гидроксиэтилцеллюлозу (ГЭЦ), гидроксипропилцеллюлозу (ГПЦ), растворимую в воде этилгидроксиэтилцеллюлозу (ЭГЭЦ), карбоксиметилцеллюлозу (КМЦ), карбоксиметилгидроксиэтилцеллюлозу (КМГЭЦ), гидроксипропилгидроксиэтилцеллюлозу (ГМГЭЦ), метилцеллюлозу (МЦ), метилгидроксипропилцеллюлозу (МГПЦ), метилгидроксиэтилцеллюлозу (МГЭЦ), карбоксиметилметилцеллюлозу (КММЦ), гидрофобно модицифированную карбоксиметилцеллюлозу (ГМКМЦ), гидрофобно модицифированную гидроксиэтилцеллюлозу (ГМГЭЦ), гидрофобно модицифированную гидроксипропилцеллюлозу (ГМГПЦ), гидрофобно модицифированную этилгидроксиэтилцеллюлозу (ГМЭГЭЦ), гидрофобно модицифированную карбоксиметилгидроксиэтилцеллюлозу (ГМКМГЭЦ), гидрофобно модицифированную гидроксипропилгидроксиэтилцеллюлозу (ГМГПГЭЦ), гидрофобно модицифированную метилцеллюлозу (ГММЦ), гидрофобно модицифированную метилгидроксипропилцеллюлозу (ГММГПЦ), гидрофобно модицифированную метилгидроксиэтилцеллюлозу (ГММГЭЦ), гидрофобно модицифированную карбоксиметилметилцеллюлозу (ГМКММЦ), катионогенную гидроксиэтилцеллюлозу (катионогенную ГЭЦ) и катионогенную гидрофобно модицифированную гидроксиэтилцеллюлозу (катионогенную ГМГЭЦ).
3. Композиция по п.1, в которой указанная твердая кислота является частично нейтрализованной многоосновной карбоновой кислотой.
4. Композиция по п.3, в которой указанная частично нейтрализованная карбоновая кислота является частично нейтрализованной карбоновой кислотой, выбранной из группы, включающей адипиновую кислоту, альдаровую кислоту, лимонную кислоту, изолимонную кислоту, винную кислоту, щавелевую кислоту, малоновую кислоту, малеиновую кислоту, итаконовую кислоту, янтарную кислоту, глутаровую кислоту, пимелиновую кислоту, пробковую кислоту, азелаиновую кислоту, себациновую кислоту, фталевую кислоту, аконитовую кислоту, пропан-1,2,3-трикарбоновую кислоту, тримезиновую кислоту, полиакриловую кислоту, полиметакриловую кислоту и их комбинации.
5. Композиция по п.4, в котором указанная частично нейтрализованная карбоновая кислота является частично нейтрализованной лимонной кислотой.
6. Композиция по п.1, в которой указанная твердая кислота обладает значением рКа, равным от 2 до 7,5.
7. Композиция по п.6, в которой указанная кислота обладает значением рКа, равным от 4,2 до 6.
8. Композиция по п.6, в которой указанная кислота выбрана из группы, включающей растворимые в воде полимерные кислоты, фосфат натрия, трипирофосфат натрия, аминокислоты и их комбинации.
9. Композиция по п.1, в которой указанный второй реакционноспособный фрагмент выбран из группы, включающей альдегидную, карбоксигруппу, силанольную, изоцианатную, галогенметилную, простую эфирную алкилтозилатную, эпоксидную группы и их комбинации.
10. Композиция по п.9, содержащая от примерно 0,01 до примерно 8 мас.% сшивающего реагента.
11. Композиция по п.10, содержащая примерно от 0,01 до 5 мас.% сшивающего реагента.
12. Композиция по п.1, содержащая от 50 до 99 мас.% сшитой целлюлозы.
13. Композиция по п.12, содержащая примерно от 0,1 до 20 мас.% твердой кислоты.
14. Композиция по п.1, в которой указанный сшивающий реагент представляет собой глиоксаль.
15. Способ загущения системы на водной основе, включающий,
а) добавление необходимого количества сухой смеси к системе на водной основе, указанная сухая смесь включает от 50 до примерно 99 мас.% сшитого простого эфира целлюлозы, содержащего от 0,01 до примерно 8 мас.% сшивающего реагента, содержащего по меньшей мере один альдегидный реакционноспособный фрагмент и от примерно 1 до примерно 20 мас.% кислоты, выбранной из группы, включающей частично нейтрализованные многоосновные карбоновые кислоты и кислоты, характеризующиеся значением рКа, равным от 2 до 7,5, и их комбинации.
16. Способ по п.15, в котором указанный сшивающий реагент представляет собой глиоксаль.
17. Способ по п.15, в котором указанной системой на водной основе является краска.
18. Способ по п.17, в котором указанную сухую смесь добавляют к размолотому материалу.
19. Стабильная при хранении композиция простого эфира целлюлозы, которая диспергируется в воде без образования комков, включающая
a) сшитый простой эфир целлюлозы, где указанный простой эфир целлюлозы содержит свободную гидроксиалкильную группу и содержит сшивающий реагент, содержащий первый реакционноспособный фрагмент и второй реакционноспособный фрагмент, где указанным первым реакционноспособным фрагментом является альдегид;
b) твердую растворимую в воде кислоту, выбранную из группы, включающей частично нейтрализованные карбоновые кислоты, выбранные из группы, включающей адипиновую кислоту, альдаровую кислоту, лимонную кислоту, изолимонную кислоту, винную кислоту, щавелевую кислоту, малоновую кислоту, малеиновую кислоту, итаконовую кислоту, янтарную кислоту, глутаровую кислоту, пимелиновую кислоту, пробковую кислоту, азелаиновую кислоту, себациновую кислоту, фталевую кислоту, аконитовую кислоту, пропан-1,2,3-трикарбоновую кислоту, тримезиновую кислоту, и растворимые в воде полимерные кислоты, характеризующиеся значением рКа, равным от 3 до 7,5, и их комбинации.
20. Композиция по п.1, в которой указанная кислота эффективна для обеспечения указанного простого эфира целлюлозы, сшитого указанным сшивающим реагентом, стабильности растворимости при температуре, равной 60°С, в течение не менее 10 дней.